(57)【特許請求の範囲】
【請求項１】
体液接触用の医療用具（１）と、前記医療用具（１）の表面に位置する体液接触用塗膜とを具備する、体液接触用医療用具（２）であって、
前記体液接触用塗膜が、
水／１−オクタノール分配係数（ＬｏｇＰ）の平均値が０以上、２以下であるアクリル系モノマーから形成されるアクリル系ポリマー部分（Ａ１）と、ポリエチレンオキサイド部分（Ａ２）とが、下記式（Ｉ）で結合してなるブロック重合体（Ａ）を含むことを特徴とする、
体液接触用医療用具（２）。
【化１】
0005874859.tif 000011
【請求項２】
ブロック重合体（Ａ）に含まれる、ポリエチレンオキサイド部分（Ａ２）の質量／［アクリル系ポリマー部分（Ａ１）とポリエチレンオキサイド部分（Ａ２）との合計の質量］＝０．０１〜０．５である、請求項１記載の体液接触用医療用具（２）。
【請求項３】
ブロック重合体（Ａ）が、下記一般式（II）にて示される、ポリエチレンオキサイド部分（Ａ２）を有し、質量平均分子量が５，０００〜１０万である高分子アゾ系重合開始剤を用いてアクリル系モノマーを重合してなるブロック重合体である、請求項１または２記載の体液接触用医療用具（２）。
【化２】
0005874859.tif 000012
式中、ｍ、ｎは１以上の整数を示す。
【請求項４】
アクリル系ポリマー部分（Ａ１）が、水／１−オクタノール分配係数（ＬｏｇＰ）が０以上２以下であるアクリル系モノマーのみから形成されるホモポリマー部分もしくはコポリマー部分である、請求項１〜３いずれか１項に記載の体液接触用医療用具（２）。
【請求項５】
体液接触用の医療用具（１）の表面に、
水／１−オクタノール分配係数（ＬｏｇＰ）の平均値が０以上、２以下であるアクリル系モノマーから形成されるアクリル系ポリマー部分（Ａ１）と、ポリエチレンオキサイド部分（Ａ２）とが、下記式（Ｉ）で結合してなるブロック重合体（Ａ）を含有するコーティング剤を塗工し、次いで乾燥ないし硬化し、体液接触用塗膜を設けることを特徴とする、体液接触用医療用具（２）の製造方法。
【請求項６】
水／１−オクタノール分配係数（ＬｏｇＰ）の平均値が０以上、２以下であるアクリル系モノマーから形成されるアクリル系ポリマー部分（Ａ１）と、ポリエチレンオキサイド部分（Ａ２）とが、下記式（Ｉ）で結合してなる、体液接触用医療用具用生体適合性ブロック重合体（Ａ）。
【化１】
0005874859.tif 000013
【請求項７】
ポリエチレンオキサイド部分（Ａ２）の質量／［アクリル系ポリマー部分（Ａ１）とポリエチレンオキサイド部分（Ａ２）との合計の質量］＝０．０１〜０．５である、請求項６記載の体液接触用医療用具用生体適合性ブロック重合体（Ａ）。
【請求項８】
下記一般式（II）にて示される、ポリエチレンオキサイド部分（Ａ２）を有し質量平均分子量が５，０００〜１０万である高分子アゾ系重合開始剤を用いて、水／１−オクタノール分配係数（ＬｏｇＰ）の平均値が０以上、２以下であるアクリル系モノマーを重合してなる、請求項６または７記載の体液接触用医療用具用生体適合性ブロック重合体（Ａ）。
【化２】
0005874859.tif 000014
式中、ｍ、ｎは１以上の整数を示す。
【請求項９】
アクリル系ポリマー部分（Ａ１）が、水／１−オクタノール分配係数（ＬｏｇＰ）が０以上２以下であるアクリル系モノマーのみから形成されるホモポリマー部分もしくはコポリマー部分である、請求項６〜８いずれか１項に記載の体液接触用医療用具用生体適合性ブロック重合体（Ａ）。
【請求項１０】
下記一般式（II）にて示される、ポリエチレンオキサイド部分（Ａ２）を有し、質量平均分子量が５，０００〜１０万である高分子アゾ系重合開始剤を用いて、水／１−オクタノール分配係数（ＬｏｇＰ）の平均値が０以上、２以下であるアクリル系モノマーを重合してなる、
アクリル系ポリマー部分（Ａ１）とポリエチレンオキサイド部分（Ａ２）とが、下記式（Ｉ）で結合している、細胞培養用部材用生体適合性ブロック重合体（Ａ）。
【化２】
0005874859.tif 000015
式中、ｍ、ｎは１以上の整数を示す。
【化１】
0005874859.tif 000016
【請求項１１】
ポリエチレンオキサイド部分（Ａ２）の質量／［アクリル系ポリマー部分（Ａ１）とポリエチレンオキサイド部分（Ａ２）との合計の質量］＝０．０１〜０．５である、請求項１０記載の細胞培養用部材用生体適合性ブロック重合体（Ａ）。
【請求項１２】
アクリル系ポリマー部分（Ａ１）が、水／１−オクタノール分配係数（ＬｏｇＰ）が０以上２以下であるアクリル系モノマーのみから形成されるホモポリマー部分もしくはコポリマー部分である、請求項１０または１１記載の細胞培養用部材用生体適合性ブロック重合体（Ａ）。
【請求項１３】
水／１−オクタノール分配係数（ＬｏｇＰ）が０以上２以下であるアクリル系モノマーを、
下記一般式（II）にて示される、ポリエチレンオキサイド部分（Ａ２）を有し質量平均分子量が５，０００〜１０万である高分子アゾ系重合開始剤を用いて重合することを特徴とする、
アクリル系ポリマー部分（Ａ１）とポリエチレンオキサイド部分（Ａ２）が、下記式（Ｉ）で結合している、体液接触用医療用具用もしくは細胞培養用部材用生体適合性ブロック重合体（Ａ）の製造方法。
【化２】
0005874859.tif 000017
式中、ｍ、ｎは１以上の整数を示す。
【化１】
0005874859.tif 000018
【発明の詳細な説明】
【技術分野】
【０００１】
本発明は、体液接触用医療用具に関する。さらに本発明は、生体適合性重合体に関する。
【背景技術】
【０００２】
従来、血液バッグや人工心肺用の体外循環回路など多くの医療用具に用いられている高分子材料は血液適合性を有していないため、医療用具の使用に際しては抗凝固剤の併用が不可欠であった。また、高分子材料表面に血球やタンパクなどの生体成分が吸着し変性すると、血液凝固を引き起こし、血栓形成、炎症反応などの通常では認められない悪影響を生体側に引き起こすばかりでなく、材料の劣化にもつながり、医療用材料において解決しなければならない重要な課題の一つとされている。このように、医療技術の進歩に伴って、高分子材料が生体組織や血液と材料が接触する機会はますます増加しており、高分子材料自体の血液適合性が大きな問題になってきている。
【０００３】
また、創薬研究や再生医療研究のツールの１つである細胞培養用部材の開発においては、一般的にはコラーゲン、ポリスチレンおよびポリメチルメタクリレートが良好であることが知られており、中でもポリスチレンが細胞毒性の低さと経済性、加工性に優位性があり、現行の組織培養においてはポリスチレンを親水化処理したものが使用されている。しかし、このような培養部材では細胞の進展、増殖は認められるものの、細胞の機能維持に有利とされている３次元的な細胞構造を形成させることができないため、細胞凝集塊を形成させるような高分子材料が求められている。
【０００４】
こうした問題点を背景に、優れた生体適合性高分子材料の実現を目指して、数多くの表面設計方法が研究されてきた。
【０００５】
生体適合性高分子の表面としては、ミクロ相分離表面、親水性表面、両性イオン型分子を含む細胞膜に類似した表面構造などの有効性が報告されている。例えば、ホスホベタイン型であるリン脂質極性基を持つ２−メタクリロイルオキシエチルホスホリルコリン（ＭＰＣ）を一成分として有するポリマーは、基材表面に処理すると超親水性の表面が得られ、該表面にはリンパ球などの細胞が全く接着しないため、人工心肺、ステント、コンタクトレンズ、細胞培養基材など様々な医療製品の表面処理剤として利用されている。また、２-メトキシエチルアクリレートもシンプルな化学構造であるものの、ＭＰＣポリマーと同様に生体適合性を示す高分子材料であることから、人工心肺をはじめとする多くの医療機器の表面処理剤として製品化されている。
【０００６】
その他の生体適合性材料としては、ポリエチレンオキサイド部分（以下、ＰＥＧと略すことがある）を組み込んだ樹脂が多く検討されている。ＰＥＧは、高い親水性と低い抗原性を有し、従来から非イオン性界面活性剤、可塑剤、医薬品基材などとして用いられてきた。しかし、ＰＥＧは非常に優れた血液適合性を有する一方、水溶性であるため、医療用材料として使用する場合は、他のポリマーとのブロック重合体やグラフト共重合体にして使用する必要がある。
【０００７】
このような要求に応えるため、ＰＥＧ鎖を主鎖や側鎖に組み込んだポリマーの利用が提案されている。例えば、ＰＥＧ鎖を主鎖に組み込んだポリマーとして、特許文献１にはＰＥＧ含有ポリエステルの利用が、特許文献２にはＰＥＧ含有液晶性ポリエステルの利用が開示されている。また、特許文献３にはＰＥＧ含有ポリアミドの利用が、特許文献４にはＰＥＧ含有ポリイミドの利用が、特許文献５にはアルキル鎖を側鎖に有するＰＥＧ共重合体がそれぞれ開示されている。また、ＰＥＧ鎖を側鎖に組み込んだポリマーとしては、特許文献６に開示されるようなアクリル樹脂が提案されている。さらに、特許文献７では、本発明のようにＰＥＧ鎖を主鎖に組み込んだアクリル樹脂が開示されているが、本発明で取り上げる生体適合性に関する記載は一切ない。
【先行技術文献】
【特許文献】
【０００８】
【特許文献１】特開平９−２９００１９号公報
【特許文献２】特開平１１−１１４０５０号公報
【特許文献３】特開平９−３０２２２３号公報
【特許文献４】特開平６−１４９８９号公報
【特許文献５】特開２００５−２８１６６５号公報
【特許文献６】ＷＯ２００４／８７２２８
【特許文献７】特開２００７−７７２９２号公報
【発明の開示】
【発明が解決しようとする課題】
【０００９】
本発明の目的は、血漿タンパクの吸着性、溶血性、細胞毒性が低い体液接触用医療用具を提供することにある。本発明の目的は、上記のような体液接触用医療用具を形成する際、即ち塗工する際の加工性等が良好な生体適合性重合体を提供することにある。
【課題を解決するための手段】
【００１０】
一般に、ＰＥＧは高い運動性や生体内の極性基と強く相互作用する遊離水酸基により、血液接触時に補体活性化を誘発し、フィブリン形成促進による血栓形成の要因になるとされており、安全性が重視される医療用材料への利用は適切ではない。そこで、本発明者らはＰＥＧをブロック重合体の主鎖に組み込むことにより、ＰＥＧの末端に存在する水酸基の部分数や過度の運動性を減少させ、ＰＥＧが有する親水性や柔軟性を維持しつつも血栓形成の問題が改善された、生体適合性に優れたポリマーの検討を行った。その結果、水／１−オクタノール分配係数（ＬｏｇＰ）の平均値が０以上、２以下であるアクリル系モノマーを用いてアクリル系ポリマー部分（Ａ１）とポリエチレンオキサイド部分（Ａ２）とを有するブロック重合体を形成すると、前記ブロック重合体はＰＥＧの特性を維持したまま、良好な血液適合性および生体適合性を発現し、さらには塗工する際の加工性を向上できることを見出し、本発明に到った。
【００１１】
即ち、本発明は、体液接触用の医療用具（１）と、前記医療用具（１）の表面に位置する体液接触用塗膜とを具備する、体液接触用医療用具（２）であって、
前記体液接触用塗膜が、
水／１−オクタノール分配係数（ＬｏｇＰ）の平均値が０以上、２以下であるアクリル系モノマーから形成されるアクリル系ポリマー部分（Ａ１）と、ポリエチレンオキサイド部分（Ａ２）とが、下記式（Ｉ）で結合してなるブロック重合体（Ａ）を含むことを特徴とする、
体液接触用医療用具（２）に関する。
【００１２】
【化１】
0005874859.tif 000002
【００１３】
前記発明において、ブロック重合体（Ａ）に含まれる、ポリエチレンオキサイド部分（Ａ２）の質量／［アクリル系ポリマー部分（Ａ１）とポリエチレンオキサイド部分（Ａ２）との合計の質量］＝０．０１〜０．５であることが好ましい。
【００１４】
前記発明において、ブロック重合体（Ａ）は、下記一般式（II）にて示される、ポリエチレンオキサイド部分（Ａ２）を有し、質量平均分子量が５，０００〜１０万である高分子アゾ系重合開始剤を用いてアクリル系モノマーを重合してなるブロック重合体である、ことが好ましい。
【００１５】
【化２】
0005874859.tif 000003
式中、ｍ、ｎは１以上の整数を示す。
【００１６】
さらに前記発明において、アクリル系ポリマー部分（Ａ１）は、水／１−オクタノール分配係数（ＬｏｇＰ）が０以上２以下であるアクリル系モノマーのみから形成されるホモポリマー部分もしくはコポリマー部分であることが好ましい。
【００１７】
また、本発明は、体液接触用の医療用具（１）の表面に、
水／１−オクタノール分配係数（ＬｏｇＰ）の平均値が０以上、２以下であるアクリル系モノマーから形成されるアクリル系ポリマー部分（Ａ１）と、ポリエチレンオキサイド部分（Ａ２）とが、下記式（Ｉ）で結合してなるブロック重合体（Ａ）を含有するコーティング剤を塗工し、次いで乾燥ないし硬化し、体液接触用塗膜を設けることを特徴とする、体液接触用医療用具（２）の製造方法に関する。
【００１８】
【化１】
0005874859.tif 000004
【００１９】
さらに、本発明は、水／１−オクタノール分配係数（ＬｏｇＰ）の平均値が０以上、２以下であるアクリル系モノマーから形成されるアクリル系ポリマー部分（Ａ１）と、ポリエチレンオキサイド部分（Ａ２）とが、下記式（Ｉ）で結合してなる生体適合性重合体（Ａ）に関する。
本発明の生体適合性重合体（Ａ）は、ポリエチレンオキサイド部分（Ａ２）の質量／［アクリル系ポリマー部分（Ａ１）とポリエチレンオキサイド部分（Ａ２）との合計の質量］＝０．０１〜０．５であることが好ましい。
【００２０】
また、本発明の生体適合性ブロック重合体（Ａ）は、水／１−オクタノール分配係数（ＬｏｇＰ）の平均値が０以上、２以下であるモノマーを、下記一般式（II）にて示されるポリエチレンオキサイド部分（Ａ２）を有し、質量平均分子量が５，０００〜１０万である高分子アゾ系重合開始剤を用いて重合してなるブロック重合体であることが好ましい。
【００２１】
【化２】
0005874859.tif 000005
式中、ｍ、ｎは１以上の整数を示す。
【００２２】
さらに、本発明の生体適合性重合体（Ａ）は、のアクリル系ポリマー部分（Ａ１）が、水／１−オクタノール分配係数（ＬｏｇＰ）が０以上、２以下であるモノマーのみから形成されるホモポリマー部分もしくはコポリマー部分であることが好ましい。
【００２３】
また、本発明は、水／１−オクタノール分配係数（ＬｏｇＰ）が０以上２以下であるモノマーを、
下記一般式（II）にて示される、ポリエチレンオキサイド部分（Ａ２）を有し質量平均分子量が５，０００〜１０万である高分子アゾ系重合開始剤を用いて重合することを特徴とする、
アクリル系ポリマー部分（Ａ１）とポリエチレンオキサイド部分（Ａ２）が、下記式（Ｉ）で結合している、生体適合性重合体の製造方法に関する。
【００２４】
【化２】
0005874859.tif 000006
式中、ｍ、ｎは１以上の整数を示す。
【００２５】
【化１】
0005874859.tif 000007
【発明の効果】
【００２６】
本発明の体液接触用の医療用具（２）における体液接触用塗膜は、ＰＥＧと特定のアクリル系ポリマー部分により主として構成されているブロック重合体（Ａ）を含有するコーティング剤から形成されているので、血漿タンパクの吸着性、溶血性、細胞毒性が低い。また、前記コーティング剤は塗工する際の加工性等が良好である。
【発明を実施するための形態】
【００２７】
本発明の体液接触用の医療用具（２）は、検査や治療に好適に用いられる。
体液接触用の医療用具（２）としては、例えば、真空採血管、血液バッグ、体外循環回路など、抗凝固剤との併用により使用されている全てのディスポーザブル型医療用具や、人工心肺、ステントなどの医療用具、人工臓器等、血液と接触する医療用具、さらには、体液と接触する検査用チップ等が挙げられ、真空採血管、血液バッグが好適である。
体液としては、例えば、血液、リンパ液、組織液、体腔液、消化液、汗、涙、鼻水、尿、精液、膣液、用水、乳汁等が挙げられ、特に血液に対し、好適に使用できる。
【００２８】
＜ブロック重合体（Ａ）＞
ブロック重合体（Ａ）は、水／１−オクタノール分配係数（ｃＬｏｇＰｏｗ：以下ＬｏｇＰ）の平均値が０以上、２以下（以下、０〜２）であるモノマーから形成されるアクリル系ポリマー部分（Ａ１）とポリエチレンオキサイド部分（Ａ２）とを有する。
【００２９】
ＬｏｇＰは、化学物質の性質を表す数値の一つであり、添加量に依存しない一定の値である。対象とする物質が、水と１−オクタノールの混合液において、水相とオクタノール相が接した系中で平衡状態にある場合を対象として、各相の濃度をその常用対数で示したものである。ＬｏｇＰが大きくなると、比較的に疎水性が増大する傾向があり、ＬｏｇＰが小さくなると、比較的に親水性が増大する傾向がある。
【００３０】
ＬｏｇＰの測定は、一般にＪＩＳ日本工業規格Ｚ７２６０−１０７（２０００）に記載のフラスコ浸とう法により実施することができる。また、ＬｏｇＰは実測に代わって、計算化学的手法あるいは経験的方法により見積もることも可能である。ＬｏｇＰの計算に用いる方法やソフトウェアについては公知のものを用いることができるが、本発明ではＣａｍｂｒｉｄｇｅＳｏｆｔ社のシステム：ＣｈｅｍｄｒａｗＰｒｏ１１．０に組み込まれたプログラムを用い、ＬｏｇＰを求めている。
【００３１】
本発明のブロック重合体（Ａ）は、従来のＰＥＧ系ポリマーに比して、前記ＬｏｇＰの平均値が０以上、２以下（以下、０〜２）であるモノマーから形成されるアクリル系ポリマー部分を有しているため、水に対する溶解性が制御され、脂溶性が向上する。その結果、血液や生体組織と接触する医療用具に適用した場合には、医療用具へのコーティングが速やかに進行する。さらには、ブロック重合体（Ａ）中のアクリル系ポリマー部分（Ａ１）に、後述する架橋剤と反応し得る官能基を有するモノマーを共重合することで、架橋塗膜を形成することもできる。塗膜を形成することによって、ブロック重合体（Ａ）の剥離や溶出を抑えることができる。アクリル系ポリマー部分（Ａ１）の有し得る官能基としては、カルボキシル基、水酸基、エポキシ基、アミノ基、イソシアネート基などを挙げることができる。
【００３２】
また、本発明のブロック重合体（Ａ）は、従来のアクリル系ポリマーに対し、ポリエチレンオキサイド部分を主鎖に組み込んでいるため、ミクロ相分離が誘起され、表面凝集構造が変化することによる低い抗原性を付与することができる。
このように、本発明のブロック重合体（Ａ）は、血漿タンパクの吸着性、溶血性、細胞毒性の抑制や生物学的安全性の効果を最大限に発揮できるように、分子量、側鎖官能基種類および側鎖官能基導入量を、その使用目的に応じて最適化することが可能である。
【００３３】
ブロック重合体（Ａ）を構成する親水性に富むポリエチレンオキサイド部分（Ａ２）と疎水性に富むアクリル系ポリマー部分（Ａ１）のバランスにより、血漿タンパクの吸着性、溶血性、細胞毒性の抑制等を効果的に制御し得る。
本発明の生体適合性重合体をコーティング材料として用いる場合に、基材、即ち後述する医療用具（１）への濡れ性向上のためにアクリル系ポリマー部分（Ａ１）の量や物性を制御することが可能である。基材の性質に適したアクリル系ポリマー部分（Ａ１）を導入することにより、目的とする血漿タンパクの吸着性、溶血性、細胞毒性の抑制の各効果を十分に発揮することが可能である。ブロック重合体（Ａ）は、ポリエチレンオキサイド部分（Ａ２）の質量／［アクリル系ポリマー部分（Ａ１）とポリエチレンオキサイド部分（Ａ２）との合計の質量］＝０．０１〜０．５であることが好ましく、（Ａ２）／［（Ａ１）＋（Ａ２）］＝０．０５〜０．３であることがより好ましい。
【００３４】
ブロック重合体（Ａ）は、下記式（II）にて示されるポリエチレンオキサイド部分（Ａ２）を有し、質量平均分子量が５，０００〜１０万である高分子アゾ系重合開始剤を用いて重合して得ることが好ましい。
【００３５】
【化２】
0005874859.tif 000008
（式中、ｍ、ｎは１以上の整数を示す。）
【００３６】
前記高分子アゾ重合開始剤の質量平均分子量は、５０００〜１０万程度、好ましくは１万〜５万であればよい。また、該開始剤のＰＥＧ部分の分子量は、８００〜１万程度、好ましくは１０００〜８０００程度であればよい。
前記高分子アゾ重合開始剤は、ポリエチレンオキサイド部分（Ａ２）及びアゾ基（−Ｎ＝Ｎ−）を含有する繰り返し部分を含む。
前記高分子アゾ重合開始剤はポリエチレンオキサイド部分（Ａ２）を有しているため、水、アルコール、有機溶剤に可溶であり、溶液重合や乳化重合、分散重合にてブロック重合体（Ａ）の合成が可能である。また、分子鎖骨格中に重合開始部分（ラジカル発生部分：―Ｎ＝Ｎ−）を有しているため、別途重合開始剤を使用する必要がなく、さらには末端反応性マクロモノマーに比べてラジカルの反応性、安定性が高いという特徴を有している。
前記高分子アゾ重合開始剤は、・Ｃ（ＣＨ3）ＣＮ−（ＣＨ2）2−ＣＯＯ−（ＣＨ2ＣＨ2Ｏ）m−ＣＯ−（ＣＨ2）2−Ｃ（ＣＨ3）ＣＮ・にて示されるようなラジカルを生じ、後述するアクリル系モノマーを重合させる。そして、アクリル系モノマーから形成されるアクリル系ポリマー部分（Ａ１）と前記ラジカル由来の部分とが結合した主鎖を形成し、ブロック重合体（Ａ）を形成する。ポリエチレンオキサイド部分（Ａ２）は、ラジカルの一部に由来する。
高分子アゾ重合開始剤の具体例としては、和光純薬製の高分子アゾ開始剤ＶＰＥ０２０１（（ＣＨ2ＣＨ2Ｏ）mの部分の分子量が約２０００、ｎが６程度）などが例示される。
【００３７】
また、本発明では前記の高分子アゾ重合開始剤と併用して、２，２’−アゾビスイソブチロニトリルや２，２’−アゾビス(２−メチルブチロニトリル)、１，１’−アゾビス（シクロヘキサン１−カルボニトリル）や２，２’−アゾビス（２，４−ジメチルバレロニトリル）、２，２’−アゾビス（２，４−ジメチル−４−メトキシバレロニトリル）やジメチル２，２’−アゾビス（２−メチルプロピオネート）、４，４’−アゾビス（４−シアノバレリック酸）や２，２’−アゾビス（２−ヒドロキシメチルプロピオニトリル）、２，２’−アゾビス［２−（２−イミダゾリン−２−イル）プロパン］等のアゾ系開始剤や、過酸化ベンゾイル、ｔｅｒｔ−ブチルパーベンゾエート、クメンヒドロパーオキシドやジイソプロピルパーオキシジカーボネート、ジ−ｎ−プロピルパーオキシジカーボネートやジ（２−エトキシエチル）パーオキシジカーボネート、ｔｅｒｔ−ブチルパーオキシ−２−エチルヘキサノエート、ｔｅｒｔ−ブチルパーオキシネオデカノエートやｔｅｒｔ−ブチルパーオキシビバレート、（３，５，５−トリメチルヘキサノイル）パーオキシドやジプロピオニルパーオキシド、ジアセチルパーオキシド等の有機過酸化物開始剤を用いることができる。これらの開始剤を併用することにより、開始効率を高め効率よくアクリル系ポリマー部分（Ａ１）にＰＥＧに組み込むことができ、残留モノマーを減らすことができる。
【００３８】
また、合成時には、用途に応じてラウリルメルカプタン、ｎ−ドデシルメルカプタン等のメルカプタン類、α−メチルスチレンダイマー、リモネン等の連鎖移動剤を使用して、分子量や末端構造を制御しても良い。
【００３９】
＜モノマー＞
次に、ブロック重合体（Ａ）のアクリル系ポリマー部分（Ａ１）の原料であるアクリル系モノマーについて説明する。なお、本発明において、アクリル系モノマーとは、アクリルモノマーとメタクリルモノマーの両方を意味する。
形成されるブロック重合体（Ａ）の生体適合性の観点から、アクリル系モノマーの水／１−オクタノール分配係数（ＬｏｇＰ）の平均値は０以上、２以下である。ＬｏｇＰの平均値が０より低いアクリル系モノマーを用いて合成する場合、最終的に得られるブロック重合体の親水性が増大し、水に対する溶解性が向上するため、安定な塗膜を形成することができない。
一方、ＬｏｇＰの平均値が２より高いアクリル系モノマーを用いて合成する場合、最終的に得られるブロック重合体の水に対する溶解性は抑えられるものの、疎水性が増大しすぎるために、タンパク吸着を抑制することができない。さらに、ＬｏｇＰは生物学的な活性（毒性）と高い相関関係があり、本発明の課題であるタンパク・細胞吸着抑制、血小板の粘着・活性化の抑制および生物学的安全性の効果を最大限に発揮することができない。
【００４０】
本発明における、ＬｏｇＰの平均値の求め方について説明する。本発明において、ＬｏｇＰの平均値は、使用する各モノマーのＬｏｇＰを、各モノマーの重量％で平均した値とする。すなわち、ＬｏｇＰが０のモノマーとＬｏｇＰが２のモノマーを５０：５０ｗｔ％の割合で仕込む場合、ＬｏｇＰの平均値は１となる。
【００４１】
本発明では、使用するアクリル系モノマーのＬｏｇＰが０〜２の範囲であれば、ホモポリマー部分の原料として使用することができる。また、使用するアクリル系モノマーのＬｏｇＰが０〜２の範囲外であっても、その他のアクリル系モノマーを含めたＬｏｇＰの平均値が０〜２の範囲であれば、コポリマー部分の原料として使用することができる。
【００４２】
水／１−オクタノール分配係数（ＬｏｇＰ）が０以上２以下であるモノマーとしては、例えば、架橋点となる官能基を有さないモノマーや、架橋点となる官能基を有するモノマーに分けて挙げることができる。
架橋点となる官能基を有さないモノマーとしては、例えば、
アルキル基の炭素数が１〜４のアルキルアクリレート；
アルキル基の炭素数が１〜３のアルキルメタクリレート；
メトキシメチル（メタ)アクリレート、２−メトキシエチル（メタ)アクリレート、エトキシメチル（メタ)アクリレート、エトキシエチル（メタ)アクリレート、プロポキシメチル（メタ)アクリレート、プロポキシエチル（メタ)アクリレート、２−（２−メトキシエトキシ）エチル(メタ)アクリレート、２−［２−（２−メトキシエトキシ）エトキシ］エチル(メタ)アクリレート、２−（２−エトキシエトキシ）エチル(メタ)アクリレート、２−［２−（２−エトキシエトキシ）エトキシ］エチル(メタ)アクリレート、テトラヒドロフルフリル（メタ）アクリレート等のアルコキシ基含有モノマー；
（メタ）アクリロニトリル、酢酸ビニル、ブタジエン、イソプレンなどのビニル基含有モノマー；
Ｎ−ビニルピロリドン、Ｎ−ビニル−ε−カプロラクタム、１−ビニルイミダゾール、Ｎ−イソプロピルアクリルアミド、Ｎ，Ｎ−ジメチルアクリルアミドなどのアミド基含有モノマー；
などが挙げられる。
これらは単独で用いても良いし、２種以上を組み合わせて用いても良い。これらの化合物のうち、特に２−メトキシエチルアクリレート、テトラヒドロフルフリルアクリレートが経済性や操作性の点から好ましい。
【００４３】
架橋点となる官能基を有するモノマーとしては、カルボキシル基含有モノマー、水酸基含有モノマー、エポキシ基含有モノマー、アミノ基含有モノマー、イソシアネート基含有モノマーなどを使用することができる。
例えば、カルボキシル基が導入された共重合体は、エポキシ化合物やアジリジン化合物、カルボジイミド化合物、金属キレート化合物、Ｎ−ヒドロキシエチルアクリルアミド化合物により架橋することができる。水酸基が導入された共重合体は、イソシアネート化合物、カルボジイミド化合物等により架橋することができる。アミノ基が導入された共重合体は、エポキシ化合物により架橋することができる。イソシアネート基が導入された共重合体は、水酸基含有化合物により架橋することができる。これら、架橋点となる官能基を有するモノマーの使用量は、全モノマーの合計１００質量％中、１０質量％以下で使用することが好ましい。１０質量％以下で使用することで、架橋剤を併用した場合に適度な架橋密度を有する塗膜を得ることができる。
【００４４】
カルボキシル基含有モノマーとしては、その構造中にカルボキシル基有するものであれば特に制限はなく、例えば、（メタ）アクリル酸、（メタ）アクリル酸２−カルボキシエチル、あるいはエチレンオキサイドやプロピレンオキサイド等のアルキレンオキサイドの繰り返し付加した末端にカルボキシル基を有するアルキレンオキサイド付加系コハク酸（メタ）アクリレート等が挙げられる。
【００４５】
水酸基含有モノマーとしては、その構造中に水酸基を有するものであれば、特に制限はなく、例えば、（メタ）アクリル酸２−ヒドロキシエチル、（メタ）アクリル酸１−ヒドロキシプロピル、（メタ）アクリル酸２−ヒドロキシプロピル、（メタ）アクリル酸３−ヒドロキシプロピル、（メタ）アクリル酸１−ヒドロキシブチル、単官能（メタ）アクリル酸グリセロール、ラクトン環の開環付加により末端に水酸基を有するポリラクトン系（メタ）アクリル酸エステル、エチレンオキサイドやプロピレンオキサイド等のアルキレンオキサイドの繰り返し付加した末端に水酸基を有するアルキレンオキサイド付加系（メタ）アクリル酸エステル、グルコース環系（メタ）アクリル酸エステル類が挙げられる。
【００４６】
エポキシ基含有モノマーとしては、その構造中にエポキシ基を有するものであれば、特に制限はなく、例えば、（メタ）アクリル酸グリシジル、（メタ）アクリル酸３，４−エポキシシクロヘキシルメチル等が挙げられる。
【００４７】
アミノ基含有モノマーとしては、その構造中にアミノ基を有するものであれば、特に制限はなく、例えば、（メタ）アクリル酸モノメチルアミノエチル、（メタ）アクリル酸モノエチルアミノエチル、（メタ）アクリル酸モノメチルアミノプロピル、（メタ）アクリル酸モノエチルアミノプロピル等が挙げられる。
【００４８】
本発明では、ブロック重合体（Ａ）の剥離や溶出を抑えるという観点から、架橋点となる官能基を有するモノマーを共重合させることが好ましい。これにより後述する架橋剤と反応し得る官能基を導入することができ、架橋塗膜を形成できる。
【００４９】
本発明ではモノマーとして、上記に挙げたＬｏｇＰが０〜２の範囲外のモノマーを共重合させることもできるが、アクリル系ポリマー部分（Ａ１）が、水／１−オクタノール分配係数（ＬｏｇＰ）が０〜２であるモノマーのみから形成されるホモポリマー部分もしくはコポリマー部分であることがより好ましい。
すなわち、前記分配係数ＬｏｇＰが０〜２であるモノマーを一種類だけ用い、前記の高分子アゾ系重合開始剤を用いて重合してブロック重合体を得ても良いし、前記分配係数ＬｏｇＰが０〜２であるモノマーを複数種用い、前記の高分子アゾ系重合開始剤を用いて重合してブロック重合体を得ても良い。
【００５０】
ＬｏｇＰが０〜２の範囲外のモノマーの中で、架橋点となる官能基を有さないモノマーとしては、例えば、アルキル基の炭素数が５〜２０のアクリレート、アルキル基の炭素数が４〜２０のメタクリレート、スチレンなどのビニル基含有モノマーなどが挙げられる。      
【００５１】
ＬｏｇＰが０〜２の範囲外のモノマーの中で、架橋点となる官能基を有するモノマーとしては、例えば、マレイン酸等のカルボキシル基含有モノマー、４−ヒドロキシスチレン、Ｎ−ヒドロキシエチル（メタ）アクリルアミド等の水酸基含有モノマーなどが挙げられる。
【００５２】
さらに、本発明では、ブロック重合体（Ａ）に部分的に架橋構造を導入するために多官能モノマーをさらに共重合させてもよい。
共重合しながら架橋する場合、架橋割合は、用いる多官能モノマー量が多いほど架橋度が高くなり、反応中にゲル化する可能性も高まる。そのため、多官能モノマーの量としては、全モノマー１００質量％中、０．０１〜１０質量％の範囲が好ましく、０．１〜５質量％がより好ましい。ブロック重合体（Ａ）が多官能モノマーにより架橋している場合、難水溶性になるため、架橋剤を使用した場合と同様に、基材からはがれるという問題を低減することができる。
【００５３】
多官能モノマーとしては、その構造中にエチレン性不飽和基を２つ以上有するものであれば、特に制限はなく、例えば、エチレングリコールジ（メタ）アクリレート、ジエチレングリコールジ（メタ）アクリレート、ポリエチレンオキサイドジ（メタ）アクリレート、プロプレングリコールポリエチレンオキサイドジ（メタ）アクリレート、ジプロプレングリコールポリエチレンオキサイドジ（メタ）アクリレート、ポリプロピレングリコールジ（メタ）アクリレート、１，６−ヘキサンジオールジ（メタ）アクリレート、グリセリンジ（メタ）アクリレート、ジメチロールトリシクロデカンジ（メタ）アクリレート、トリプロピレングリコールジ（メタ）アクリレート、又はネオペンチルグリコール変性トリメチロールプロパンジ（メタ）アクリレート等の二官能（メタ）アクリレート類；
トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、又はジペンタエリスリトールペンタ（メタ）アクリレート等の三官能以上の多官能（メタ）アクリレート類；あるいは、
１，６−ヘキサンジオールジグリシジルエーテルの（メタ）アクリル酸付加物、ネオペンチルグリコールジグリシジルエーテルの（メタ）アクリル酸付加物、グリセロールジグリシジルエーテルの（メタ）アクリル酸付加物、ビスフェノールＡジグリシジルエーテルの（メタ）アクリル酸付加物、ビスフェノールＦ型エポキシの（メタ）アクリル酸付加物、又はノボラック型エポキシの（メタ）アクリル酸付加物等のエポキシ（メタ）アクリレート類等が挙げられる。また、以上に挙げた（メタ）アクリレートを、更に（ポリ）アルキレンオキシドや（ポリ）カプロラクトン等で変性したものも使用することができる。
【００５４】
本発明において、ブロック重合体（Ａ）は、公知の方法により合成できる。例えば、溶液重合、塊状重合、乳化重合、分散（沈殿）重合などが好ましく、溶液重合や分散（沈殿）重合がより好ましい。
【００５５】
前述の通り、ブロック重合体（Ａ）は、ポリエチレンオキサイド部分（Ａ２）の質量／［アクリル系ポリマー部分（Ａ１）とポリエチレンオキサイド部分（Ａ２）との合計の質量］＝０．０１〜０．５であることが好ましく、（Ａ２）／［（Ａ１）＋（Ａ２）］＝０．０５〜０．３であることがより好ましい。
本発明における、ポリエチレンオキサイド部分（Ａ２）の質量／［アクリル系ポリマー部分（Ａ１）とポリエチレンオキサイド部分（Ａ２）との合計の質量］の求め方について説明する。
ポリエチレンオキサイド部分（Ａ２）の質量を計算する際、厳密には、アゾ系重合開始剤中のポリエチレンオキサイドの重量のみを計算して求めるべきであるが、本発明においては、ポリエチレンオキサイド部分（Ａ２）を有する高分子アゾ系重合開始剤の重量をそのまま適応することにする。また、アクリル系ポリマー部分（Ａ１）の質量は、重合に供したアクリル系モノマーの合計量である。
すなわち、モノマー９０重量部、ポリエチレンオキサイド部分（Ａ２）を有する高分子アゾ系重合開始剤１０重量部を用いて合成した場合、ポリエチレンオキサイド部分（Ａ２）の質量／［アクリル系ポリマー部分（Ａ１）とポリエチレンオキサイド部分（Ａ２）との合計の質量］は０．１となる。
【００５６】
ブロック重合体（Ａ）の質量平均分子量は、取り扱い性および医療用具等へ塗布する観点から、３，０００〜１，０００，０００であることが好ましく、より好ましくは、５，０００〜５００，０００である。
なお、ブロック重合体（Ａ）の質量平均分子量の調製は、例えば、高分子アゾ重合開始剤中に含まれるアゾ基のモル数に対する、アクリル系モノマーの全モル数の比率を適宜変更することによって可能となる。たとえば、高分子アゾ重合開始剤中に含まれるアゾ基のモル数に対する、アクリル系モノマーの全モル数の比率が２００であると２００量体のアクリル系ポリマーがＰＥＧ鎖の間に組み込まれることになり、ポリマーの絡み合いによる高い凝集力を付与することができる。
【００５７】
ブロック重合体（Ａ）のガラス転移温温度は、−７０℃〜５０℃であることが好ましく、より好ましくは、−６０℃〜４０℃である。ブロック重合体（Ａ）のガラス転移温度を−７０℃〜５０℃の範囲に調製することで、医療用具本体に対する良好な埋め込み性が可能となり医療用具本体への接着力を付与することができる。さらには、成型体へ塗布する際の加工性を向上することができる。
ガラス転移温度の調製は、アクリル系ポリマー部分（Ａ１）を構成するモノマーを適宜調製することによって可能となる。例えば、２−メトキシエチル（メタ）アクリレートなどのポリアルコキシアルキル（メタ）アクリレートの比率を高くすることにより、側鎖エーテル結合特有の柔軟性を付与することができるため、ガラス転移温度は−５０℃に近い範囲で調製することができる。
【００５８】
＜架橋剤＞
次に、本発明で用いることのできる架橋剤について説明する。本発明において用いることのできる架橋剤としては、例えば、エポキシ基、イソシアネート基、およびアジリジニル基から選ばれる少なくとも一種の官能基を有するものの他、金属キレート化合物、カルボジイミド基含有化合物等が挙げられる。これらの架橋剤は、塗膜の弾性率や耐性を上げる目的で使用したり、接着力を調製したりするために用いることができる。
【００５９】
［エポキシ基を有する架橋剤］
本発明で用いられるエポキシ基を有する架橋剤としては、１分子中に２個以上のエポキシ基を有するものであればよく、特に限定されるものではない。
２官能エポキシ基を有する架橋剤としては、例えば、エチレングリコールジグリシジルエーテル、ポリエチレンオキサイドジグリシジルエーテル、プロピレングリコールジグリシジルエーテル、ポリプロピレングリコールジグリシジルエーテル、テトラメチレングリコールジグリシジルエーテル、ポリテトラメチレングリコールジグリシジルエーテル、１，６-ヘキサンジオールジグリシジルエーテル、ネオペンチルグリコールジグリシジルエーテル、ポリブタジエンジグリシジルエーテル等の脂肪族エポキシ化合物、ビスフェノールＡ型エポキシ樹脂、ビスフェノールＦ型エポキシ樹脂、ビスフェノールＳ型エポキシ樹脂、ビフェノール型エポキシ樹脂、ジヒドロキシベンゾフェノンジグリシジルエーテル、レゾルシノールジグリシジルエーテル、ヒドロキノンジグリシジルエーテル、ジヒドロキシアントラセン型エポキシ樹脂、ビスフェノールフルオレンジグリシジルエーテル、Ｎ，Ｎ−ジグリシジルアニリン等の芳香族エポキシ化合物、上記記載の芳香族エポキシ化合物の水素添加物、ヘキサヒドロフタル酸ジグリシジルエステル等の脂環式エポキシ化合物などが挙げられる。
エポキシ基を３つ以上有する架橋剤としては、例えば、トリグリシジルイソシアヌレート、トリスフェノール型エポキシ化合物、テトラキスフェノール型エポキシ化合物、フェノールノボラック型エポキシ化合物等が挙げられる。
【００６０】
[イソシアネート基を有する架橋剤］
本発明で用いられるイソシアネート基を有する架橋剤としては、１分子中に２個以上のイソシアネート基を有した化合物であればよく、特に限定されるものではない。
２官能イソシアネート化合物としては、例えば、２，２’−ジフェニルメタンジイソシアネート、２，４’−ジフェニルメタンジイソシアネート、４，４’−ジフェニルメタンジイソシアネート、２，４−トリレンジイソシアネート、２，６−トリレンジイソシアネート、ヘキサメチレンジイソシアネート、イソホロンジイソシアネート等を挙げることができる。
３官能イソシアネート化合物としては、上記で説明したジイソシアネートのトリメチロールプロパンアダクト体、水と反応したビュウレット体、イソシアヌレート環を有する３量体が挙げられる。
また、イソシアネート基を有する架橋剤中のイソシアネート基は、ブロック化されていても良いし、ブロック化されていなくても良い。
本発明で用いられるブロック化イソシアネート架橋剤としては、前記イソシアネート化合物中のイソシアネート基がε−カプロラクタム、ＭＥＫオキシム、シクロヘキサノンオキシム、ピラゾール、フェノール等でブロックされたブロック化イソシアネート化合物であればよく、特に限定されるものではない。
【００６１】
［アジリジニル基を有する架橋剤］
本発明で用いられるアジリジン化合物としては、１分子中に２個以上のアジリジン基を有した化合物であればよく、特に限定されるものではない。アジリジン化合物としては、例えば、２，２’−ビスヒドロキシメチルブタノールトリス［３−（１−アジリジニル）プロピオネート］、４，４−ビス（エチレンイミノカルボニルアミノ）ジフェニルメタン等が挙げられる。
【００６２】
［金属キレート化合物］
本発明で用いられる金属キレート化合物としては、例えば、アルミニウムキレート化合物、アルミニウムアルコキシド化合物、アルミニウムアシレート化合物などの有機アルミニウム化合物、チタンキレート化合物、チタンアルコキシド化合物、チタンアシレート化合物などの有機チタン化合物、ジルコニウムキレート化合物、ジルコニウムアルコキシド化合物、ジルコニウムアシレート化合物などの有機ジルコニウム化合物等が挙げられる。
【００６３】
［カルボジイミド基含有化合物］
本発明で用いられるカルボジイミド基含有化合物としては、日清紡績株式会社のカルボジライトシリーズを用いることができ、Ｖ−０２、Ｖ−０４、Ｖ−０６などの水性タイプ、Ｖ−０１、Ｖ−０３、Ｖ−０５、Ｖ―０７、Ｖ―０９などの油性タイプ等が挙げられる。
【００６４】
［β−ヒドロキシアルキルアミド基含有化合物］
本発明では、β−ヒドロキシアルキルアミド基含有化合物も架橋剤として用いることができる。
β−ヒドロキシアルキルアミド基含有化合物としては、分子内にβ−ヒドロキシアルキルアミド基を含有する化合物であればよく、特に限定されるものではない。β−ヒドロキシアルキルアミド基含有化合物としては、Ｎ，Ｎ，Ｎ’，Ｎ’−テトラキス（ヒドロキシエチル）アジパミド（エムスケミー社製ＰｒｉｍｉｄＸＬ−５５２）をはじめとする種々の化合物を挙げることができる。
【００６５】
本発明において、架橋剤は、一種のみを単独で用いてもよいし、複数を併用しても良い。架橋剤の使用量は、ブロック重合体（Ａ）中に含まれる官能基の種類やモル数を考慮して決定すればよく、特に限定されるものではないが、通常はブロック重合体（Ａ）１００質量部に対して０．１質量部〜１０質量部の範囲で用いられる。ブロック重合体（Ａ）中に含まれる官能基のモル数よりも少ない範囲で配合することで、未反応の架橋剤が遊離する懸念をなくすことができる。この範囲であれば、目的とする血液適合性、生体組織適合性、生体組織接着抑制、血漿タンパクの吸着性、溶血性、細胞毒性の抑制の各効果に、特に優れた性能が発現される。
【００６６】
＜生体適合性性材料としての利用＞
ブロック重合体（Ａ）は、血漿タンパクの吸着性や血小板の粘着性が低いので、真空採血管、血液バッグ、体外循環回路など、抗凝固剤との併用により使用されている全てのディスポーザブル型医療用具や、人工心肺、ステントなどの医療用具、人工臓器等、血液と接触する医療用具、さらには、体液と接触する検査用チップ等に好適に用いることができる。
また、ブロック重合体（Ａ）を含むコーティング剤は、塗工性に優れる。そこで、体液接触用の医療用具（１）の表面にコーティング剤を塗工し、次いで乾燥ないし硬化し、体液接触用塗膜を形成し、体液接触用医療用具（２）を提供することができる。
【００６７】
また、ブロック重合体（Ａ）は、細胞毒性が低く、血漿タンパクの吸着性が低いため、細胞培養用部材（３）の表面にコーティング剤はを塗工し、次いで乾燥ないし硬化し、細胞培養用塗膜を形成し、創薬研究や再生医療研究のための研究資材の１つである細胞培養用部材（４）を提供することができる。細胞培養用塗膜は、培養対象の細胞のための培地ではないが、細胞の速やかな成育・増殖を支え、促すものである。
【００６８】
医療用具（１）や細胞培養用部材（３）への塗布方法としては、刷毛、浸漬、ローラ、スプレー、注入、塗工機など種々の塗布方法により基材に溶液を塗布し、乾燥することにより行われる。一方、フィルムに対する塗布方法としては、ディップコート、コンマコート、グラビアコート、カーテンコート、ダイコート、リップコート、マイクログラビアコート、スロットダイコート、リバースコート、キスコート等が挙げられる。塗布後、溶媒を除去し後の塗膜の膜厚は限定されないが、好ましくは１ｍｍ以下である。
なお、溶媒の例としては、水、メタノール、エタノール、アセトン、メチルエチルケトン（以下、ＭＥＫという）等の有機溶媒等が挙げられる。
【００６９】
医療用具（１）や細胞培養用部材（３）の素材としては、例えば、ポリエステル、ポリスチレン、シリコーン、ポリアミド、ポリイミド、ポリオレフィン、ポリスルフォン、ポリエーテルスルフォン、ポリエチレン、ポリプロピレン、ポリ塩化ビニル、ポリ塩化ビニリデン、ポリフッ化ビニリデン、ポリテトラフルオロエチレン、ハロゲン化ポリオレフィン、ポリカーボネート、ポリビニリデンフルオライド等、樹脂が挙げられる。樹脂以外にも、ステンレス鋼、チタン、チタン合金等の金属材料、ヒドロキシアパタイト、グラファイト、窒化チタン等のセラミック等を用いることができる。
【００７０】
医療用具（１）や細胞培養用部材（３）の形態は、立体的な成型体の他、シート状、糸状であってもよい。
シート状のものとしては、フィルム、不織布、紙等が挙げられる。
フィルムとしては、シリコーン、ＰＥＴ、セルロースエステル、ポリエチレン、ポリプロピレン、エチレン／酢酸ビニル共重合体、ポリ塩化ビニル、ポリウレタンなどの各種プラスチックフィルムなどを挙げることができる。細胞培養用部材（３）としては、酸素透過性の観点から、シリコーンフィルムや不織布を用いるのが好ましい。
【００７１】
本発明の生体適合性重合体は、上記の基材、成型体、フィルムに対して塗布することで、血液、生体組織、タンパクおよび細胞と接触する界面において安定的に存在することができ、共重合体が溶出する危険性が極めて少ない。該共重合体を界面に保持させた結果としてタンパクや細胞の吸着抑制、血小板の粘着や活性化の抑制などの効果が発揮される。
【００７２】
さらに本発明の生体適合性重合体は、医療用具（１）や細胞培養用部材（３）に塗布して用いるだけでなく、生体適合性重合体をシート状や糸状の形態にすることもできる。例えば、本発明の生体適合性重合体から、透析用や人工心肺用の中空糸などの構造材を得ることも可能である。
【実施例】
【００７３】
以下の実施例により、本発明をさらに具体的に説明するが、以下の実施例は本発明の権利範囲を何ら制限するものではない。なお、実施例における、「部」および「％」は、「重量部」および「重量％」をそれぞれ表し、Ｍｗは質量平均分子量、Ｔｇはガラス転移温度を意味する。
【００７４】
＜質量平均分子量（Ｍｗ）の測定方法＞
Ｍｗの測定は昭和電工社製ＧＰＣ（ゲルパーミエーションクロマトグラフィー）「ＧＰＣ-１０１」を用いた。ＧＰＣは溶媒（ＴＨＦ；テトラヒドロフラン）に溶解した物質をその分子サイズの差によって分離定量する液体クロマトグラフィーである。本発明における測定は、カラムに「ＫＦ−８０５Ｌ」（昭和電工社製：ＧＰＣカラム：８ｍｍＩＤ×３００ｍｍサイズ）を直列に２本接続して用い、試料濃度１ｗｔ％、流量１．０ｍｌ／ｍｉｎ、圧力３．８ＭＰａ、カラム温度４０℃の条件で行い、質量平均分子量（Ｍｗ）の決定はポリスチレン換算で行った。データ解析はメーカー内蔵ソフトを使用して検量線および分子量、ピーク面積を算出し、保持時間１５〜３０分の範囲を分析対象として質量平均分子量を求めた。
【００７５】
＜ガラス転移温度（Ｔｇ）の測定方法＞
溶剤を乾燥除去したブロック重合体について、メトラー・トレド社製「ＤＳＣ−１」を使用し、サンプル量約５ｍｇをアルミニウム製標準容器に秤量し、温度変調振幅±１℃、温度変調周期６０秒、昇温速度２℃／分の条件にて、−８０〜２００℃まで測定し、可逆成分の示差熱曲線からガラス転移温度を求めた。
【００７６】
＜ブロック重合体の合成＞
［製造例１]
温度計、撹拌機、窒素導入管、還流冷却器、滴下管を備えた反応容器に、窒素気流下、有機溶媒としてＭＥＫ６５重量部を仕込み、撹拌下８０℃で３０分加熱した。滴下管にモノマーとしてメトキシエチルアクリレートを４９．４重量部、アクリル酸を０．６重量部、重合開始剤としてＶＰＥ０２０１（和光純薬工業社製：マクロアゾ開始剤）を２．５重量部、溶媒としてＭＥＫを５重量部仕込み、２時間かけて滴下した。滴下終了後１時間熟成させた後、２，２’−アゾビス（イソ酪酸）ジメチル０．０１２５重量部をＭＥＫ２重量部で溶解した溶液を添加し、１時間熟成した。その後、さらに、２，２’−アゾビス（イソ酪酸）ジメチル０．０１２５重量部をＭＥＫ２重量部で溶解した溶液を添加し、１時間熟成させた後、室温に冷却し反応を停止した。その後、ダイヤフラムポンプでＭＥＫを除去した後、エタノールを加えて希釈することで、固形分１０重量％のブロック重合体溶液を得た。得られたブロック重合体のＭｗは２８１，０００、Ｔｇは−４５℃、ＰＥＧの割合は４．８重量％であった。
【００７７】
［製造例２〜６]
製造例１と同様の方法で、表１の組成および仕込み重量部に従って合成を行い、ブロック重合体溶液を得た。その特性値を表１に示す。
【００７８】
［製造例７]
温度計、撹拌機、窒素導入管、還流冷却器を備えた反応容器に、窒素気流下、溶媒としてイオン交換水５２６重量部、メタノール２９重量部、モノマーとしてメトキシエチルアクリレート５０重量部を仕込み、撹拌下８０℃まで加熱した。別途、重合開始剤としてＶＰＥ０２０１（和光純薬工業社製：マクロアゾ開始剤）８．８重量部をイオン交換水２０重量部で溶かした溶液を準備し、反応容器中の溶媒が還流してから３０分後に添加した。添加終了後５時間熟成させた後、冷却して反応を停止した。ダイヤフラムポンプでメタノールを除去した後、イオン交換水を加えて希釈することで、固形分１０重量％のブロック重合体水分散液を得た。得られたブロック重合体のＴｇは−５０℃、ＰＥＧの割合は１５．０重量％であった。Ｍｗは樹脂がＴＨＦに不溶であるため測定していない。
【００７９】
［製造例８］
製造例７と同様の方法で、表１の組成および仕込み重量部に従って合成を行い、ブロック重合体溶液を得た。その特性値を表１に示す。
【００８０】
［比較製造例１］
温度計、撹拌機、窒素導入管、還流冷却器、滴下管を備えた反応容器に、窒素気流下、有機溶媒としてＭＥＫ６５重量部を仕込み、撹拌下８０℃で３０分加熱した。滴下管にモノマーとしてエチルアクリレートを５０重量部、重合開始剤として２，２’−アゾビス（イソ酪酸）ジメチルを０．３重量部、溶媒としてＭＥＫを５重量部仕込み、２時間かけて滴下した。滴下終了後１時間熟成させた後、２，２’−アゾビス（イソ酪酸）ジメチル０．０１２５重量部をＭＥＫ２重量部で溶解した溶液を添加し、１時間熟成した。その後、さらに、２，２’−アゾビス（イソ酪酸）ジメチル０．０１２５重量部をＭＥＫ２重量部で溶解した溶液を添加し、１時間熟成させた後、室温に冷却し反応を停止した。その後、ダイヤフラムポンプでＭＥＫを除去した後、エタノールを加えて希釈することで、固形分１０重量％のアクリル樹脂溶液を得た。得られたアクリル樹脂のＭｗは６２，０００、Ｔｇは−１８℃、ＰＥＧの割合は０重量％であった。
【００８１】
［比較製造例２〜３]
製造例１と同様の方法で、表１の組成および仕込み重量部に従って合成を行い、ブロック重合体溶液を得た。その特性値を表１に示す。
【００８２】
［比較製造例４］
温度計、撹拌機、窒素導入管、還流冷却器を備えた反応容器に、窒素気流下、トルエン５０重量部、水酸基価２７９ｍｇＫＯＨ／ｇのポリエチレングリコール３６．２重量部を仕込み、撹拌下１１０℃まで昇温し、トルエン１３重量部を留去すると同時に原料を脱水した。５０℃まで冷却した後、イソホロンジイソシアネート１９．１重量部を添加し、１１０℃まで昇温し、ＦＴ−ＩＲでイソシアネート基由来のピーク（２２５４ｃｍ -1 付近）がなくなるまで反応させた。反応停止後、ダイヤフラムポンプでトルエンを除去し、エタノールを加えて希釈することで、固形分１０重量％のＰＥＧ含有ウレタン溶液を得た。得られた樹脂のＭｗは４３，０００、Ｔｇは−２８℃、ＰＥＧの割合は６５．５重量％であった。
【００８３】
［比較製造例５］
温度計、撹拌機、窒素導入管、還流冷却器を備えた反応容器に、窒素気流下、トルエン５０重量部、水酸基価１１１ｍｇＫＯＨ／ｇのポリエチレングリコール４３．０重量部、ジメチロールブタン酸１．１部を仕込み、撹拌下１１０℃まで昇温し、トルエン１４重量部を留去すると同時に原料を脱水した。５０℃まで冷却した後、イソホロンジイソシアネート１０．６重量部を添加し、１１０℃まで昇温し、ＦＴ−ＩＲでイソシアネート基由来のピーク（２２５４ｃｍ -1 付近）がなくなるまで反応させた。反応停止後、ダイヤフラムポンプでトルエンを除去し、エタノールを加えて希釈することで、固形分１０重量％のＰＥＧ含有ウレタン溶液を得た。得られた樹脂のＭｗは３８，０００、Ｔｇは−５１℃、ＰＥＧの割合は７８．６重量％、酸価は７．７ｍｇＫＯＨ／ｇであった。
【００８４】
【表１】
0005874859.tif 000009
【００８５】
表１中、略号は以下の通り。
ＭＥＡ：メトキシエチルアクリレート、ＬｏｇＰ＝０．４８
ＡＡ：アクリル酸、ＬｏｇＰ＝０．３８
ＴＨＦＡ：テトラヒドロフルフリルアクリレート、ＬｏｇＰ＝０．７８
ＨＥＡ：アクリル酸２−ヒドロキシエチル、ＬｏｇＰ＝０．１２
ＢＡ：ブチルアクリレート、ＬｏｇＰ＝１．８８
ＨＥＡＡ：Ｎ−ヒドロキシエチルアクリルアミド、ＬｏｇＰ＝−０．５６
１３０Ａ：メトキシーポリエチレングリコールアクリレート、ＬｏｇＰ＝−０．７６
ＰＯＡ：フェノキシエチルアクリレート、ＬｏｇＰ＝２．３
ＥＡ：エチルアクリレート、ＬｏｇＰ＝０．９８
ＡＣＭＯ：アクリロイルモルホリン、ＬｏｇＰ＝−０．２
２ＥＨＡ： ２−エチルヘキシルアクリレート、ＬｏｇＰ＝３．５３
Ｖ６０１：２，２’−アゾビス（イソ酪酸）ジメチル
【００８６】
［実施例１、６〜１０］、［比較例１〜５］
製造例１〜６、比較製造例１〜５記載の各ブロック重合体等にエタノールを加え、固形分が５％になるように調製し、コーティング剤を得た。以下、水への溶解性、細胞毒性、スフェロイド形成性、タンパク吸着性、溶血性、塗膜の加工性を評価した。結果を表２に示す。
【００８７】
［実施例１１、１２］
製造例７，８記載の各ブロック重合体等にイオン交換水を加え、固形分が５％になるように調製し、コーティング剤を得た。以下、実施例１と同様に評価した。
【００８８】
［実施例１３、１４］
表２で示した固形分比で、製造例８記載の各ブロック重合体等と架橋剤を配合し、イオン交換水で固形分が５％になるように調製し、コーティング剤を得た。以下、実施例１と同様に評価した。
【００８９】
［実施例２〜５］、［比較例６〜７］
表２で示した固形分比で、製造例１、比較製造例５記載の各ブロック重合体等と架橋剤を配合し、エタノールで固形分が５％になるように調製し、コーティング剤を得た。以下、実施例１と同様に評価した。
【００９０】
【表２】
0005874859.tif 000010
【００９１】
表２中、略号は以下の通り。
ＡＬＣＨ：川研ファインケミカル社製、アルミキレート化合物
ケミタイトＰＺ：日本触媒社製、多官能アジリジン化合物
ＥＸ３２１Ｌ：ナガセケムテックス社製、多官能脂肪族エポキシ化合物
Ｖ０５：日清紡社製、油性カルボジイミド基含有化合物
Ｖ０２：日清紡社製、水性カルボジイミド基含有化合物
ＸＬ５５２：エムスケミー社製、ヒドロキシアルキルアミド基含有化合物
【００９２】
＜評価＞
（１）水への溶解性
実施例及び比較例で調製したコーティング剤を、精密 量した浅型金属容器に約２ｇずつ添加し、１５０℃で１０分乾燥した。オーブンから取出し、浅型金属容器ごと精密 量した後、浅型金属容器にイオン交換水５ｇを加え一晩静置した。浅型金属容器からイオン交換水を吸引排出した後、再度１５０℃で１０分乾燥し、浅型金属容器を精密秤量した。下記式で水への溶解度を算出し、水への溶解性を３段階の評価基準に基づいて評価した。
水への溶解度＝１００−［（ｚ−ｘ）／（ｙ−ｘ）］×１００
ｘ：浅型金属容器の質量
ｙ：イオン交換水で処理する前の質量
ｚ：イオン交換水で処理した後の質量
ａ：水への溶解度≦５％
ｂ：５％＜水への溶解度≦５０％
ｃ：５０％＜水への溶解度
【００９３】
（２）細胞毒性
Ｕ字底９６ウェルプレートに、実施例及び比較例で調製したコーティング剤を各ウェルに約０．５ｍｌずつ注入した。これを吸引排出した後、５０℃で３時間乾燥させることにより、コーティング剤で内面が被覆されたプレートを調製した。
これをエチレンオキサイドガス滅菌した後、ダルベッコ改変イーグル培地（ＤＭＥＭ）にウシ胎児血清（ＦＢＳ）を１０％添加したものを培地とし、マウス線維芽細胞用細胞株（ＮＩＨ／３Ｔ３細胞）を１ウェルあたり１×１０ 4 個播種し、５％ＣＯ 2 ／３７℃のインキュベーターで５日目まで培養した。
細胞毒性は、１，２，５日後にＡＴＰアッセイを行うことによって評価した。具体的には、培養後のウェルに１００μｌのＡＴＰ試薬（『塊』のＡＴＰ測定試薬：東洋ビーネット社製）を添加、５回ピペッティングし、５分間室温で静置した後、１００ｍｌの試薬・細胞溶解液を別プレートに分取し１分間撹拌した。これをＭｉｔｈｒａｓＬＢ９４０（Ｂｅｒｔｈｏｌｄ社製）を用いて発光量を測定した。
細胞毒性＝（培養５日後の発光量）／（培養１日後の発光量）×１００
ａ：８０％≦細胞毒性
ｂ：２０％≦細胞毒性＜８０％
ｃ：細胞毒性＜２０％
【００９４】
（３）スフェロイド形成性
スフェロイド形成性は、上記（２）と同様の方法で調整したウェルプレートを用い、５日後の細胞培養状態を透過式光学顕微鏡４０倍で写真撮影し、細胞の形態を観察することによって評価した。
ａ：１つのスフェロイドを形成
ｂ：複数個のスフェロイドを形成
ｃ：スフェロイドを形成しない
【００９５】
（４）タンパク吸着性
実施例及び比較例で調整したコーティング剤を、ポリスチレン製の試験管（１２×７５ｍｍ）に約５ｍＬを注入し静置した後、吸引排出し、５０℃で３時間乾燥し、コーティング剤で内面が被覆された試験管を得た。
リン酸緩衝液（ＰＢＳ）にウシ血清アルブミンを濃度０．５重量％となるように加えたタンパク質含有液：４．０ｍＬを前記試験管に入れ、２４時間インキュベートした後、試験管内の液を棄て、ＰＢＳ：約４．０ｍＬにて洗浄し、前記洗浄液を棄てた。その後、ＰＢＳに１重量％のドデシル硫酸ナトリウムを添加したタンパク質溶出用溶液：４．０ｍＬを添加することにより、試験管内壁に吸着したタンパク質を溶出させ、前記タンパク質溶出用溶液中のタンパク質の濃度をＭｉｃｒｏＢＣＡＰｒｏｔｅｉｎＡｓｓａｙＫｉｔ（タカラバイオ社製）により測定し、塗膜に吸着していたタンパク質の量を求めた。
ａ：タンパク吸着量≦０．６０μｇ
ｂ：０．６０μｇ＜タンパク吸着量≦２．００μｇ
ｃ：２．００μｇ＜タンパク吸着量
【００９６】
（５）溶血性試験
ポリエチレンテレフタレート（ＰＥＴ）フィルムに、実施例及び比較例で調製したコーティング剤を、乾燥後の膜厚が２〜３μｍになるように塗工し、１００℃で２分乾燥後、５０℃で３時間エージングした。
６０ｃｍ2に切り出した試験片に生理食塩水１０ｍＬを加え、３７℃で７２時間かけて抽出し、試験液１０ｍＬを得た。
この試験液に０．２ｍＬのウサギ脱繊維血を加え、３７℃で１、２および４時間インキュベートした。インキュベート後の試験液を約７５０×ｇで５分間遠心分離した後の上澄み液について、５７６ｎｍにおける吸光度を測定した。陰性対照として生理食塩水１０ｍＬ、陽性対照として蒸留水１０ｍＬにそれぞれ０．２ｍＬのウサギ脱繊維血を加えたものを使用し、同様に吸光度を測定した。下記式で溶血率を算出し、溶血性（溶血毒性）を評価した。
溶血率（％）＝（検体の吸光度−陰性対照の吸光度）／（陽性対照の吸光度−陰性対照の吸光度）×１００
ａ：溶血率≦２
ｂ：２＜溶血率≦２０
ｃ：２０＜溶血率
【００９７】
（６）塗膜の加工性
ポリエチレンテレフタレート（ＰＥＴ）フィルムに、実施例及び比較例で調製したコーティング剤を乾燥後の膜厚が２０〜３０μｍになるように塗工し、１００℃で２分乾燥後、５０℃で３時間エージングした。この塗膜を裁断する際に、塗膜が刃に付着するかどうかによって加工性を評価した。塗膜の加工性に関しては、下記の３段階の評価基準に基づいて評価した。
ａ：全く塗膜が刃に付着しない
ｂ：わずかに塗膜が刃に付着する
ｃ：塗膜がひどく刃に付着し、実用上問題がある
【００９８】
表２に示す実施例と比較例を見て分かる通り、実施例１〜１４で使用しているアクリル系ポリマー部分（Ａ１）とポリエチレンオキサイド部分（Ａ２）とを有するブロック重合体（Ａ）は、比較例２〜７で使用しているポリエチレンオキサイド部分を有するポリマーに対し、前記ＬｏｇＰの平均値が０〜２であるモノマーからなるアクリル系ポリマー部分を主鎖中に有しているため、水に対する溶解性が抑えられ、細胞毒性、タンパク吸着性、溶血性を共に満足する物性を得ることができた。一方、ＬｏｇＰの平均値が０〜２であるモノマーからなるアクリル系ポリマー部分を主鎖中に有していても、ポリエチレンオキサイド部分（Ａ２）を有しないと、タンパク質の吸着が顕著である。
また、架橋剤を併用することで、コーティング膜として一層良好な塗膜の加工性を付与することができた。
【産業上の利用可能性】
【００９９】
本発明の生体適合性重合体は、血液、生体組織と接触する部分、および細胞、タンパクと接触する部分に用いることができる。また、成型体へ塗布する用途のみならず、フィルムやシートの形態としても展開可能であり、さらには、透析用や人工心肺用の中空糸など構造材などへの応用展開も可能である。
【要約】
【課題】  本発明の目的は、血漿タンパクの吸着性、溶血性、細胞毒性が低い体液接触用医療用具を提供すること、上記のような体液接触用医療用具を形成する際、即ち塗工した後の加工性等が良好な生体適合性重合体を提供することにある。
【解決手段】  体液接触用の医療用具（１）と、前記医療用具（１）の表面に位置する体液接触用塗膜とを具備する、体液接触用医療用具（２）であって、前記体液接触用塗膜が、水／１−オクタノール分配係数（ＬｏｇＰ）の平均値が０以上、２以下であるアクリル系モノマーから形成されるアクリル系ポリマー部分（Ａ１）と、ポリエチレンオキサイド部分（Ａ２）とが、特定の結合鎖にて結合してなる生体適合性ブロック重合体（Ａ）を含む体液接触用医療用具（２）。
【選択図】    なし